"a8~50重量の界面活性剤;並びにb0.05~4重量の少なくとも1種のポリマーを含む洗剤組成物であって、前記少なくとも1種のポリマーがi40~80重量のアクリル酸C1-C4アルキル、ここで、当該アクリル酸C1-C4アルキルの重量で少なくとも4/10がアクリル酸エチルである;ii20~52重量のC3-C6カルボン酸モノマー;およびiii0~10重量の少なくとも10個の炭素原子を有するアルキル基を有するモノマー;の重合残基を含む、洗剤組成物。前記少なくとも1種のポリマーが15,000~170,000のMwを有する、請求項1に記載の洗剤組成物。前記ポリマーがi45~78重量のアクリル酸C1-C4アルキル;ii22~52重量のメタアクリル酸モノマー;およびiii0~8重量の少なくとも10個の炭素原子を有するアルキル基を有するモノマーの重合残基;の重合残基を含む、請求項2に記載の洗剤組成物。アクリル酸C1-C4アルキルの少なくとも6/10がアクリル酸エチルである、請求項3に記載の洗剤組成物。0.3~3.5重量の前記ポリマーを含む請求項4に記載の洗剤組成物。前記ポリマーがi50~78重量のアクリル酸C1-C4アルキル;ii22~50重量のメタアクリル酸モノマー;およびiii0~6重量の少なくとも10個の炭素原子を有するアルキル基を有するモノマーの重合残基;の重合残基を含む、請求項5に記載の洗剤組成物。アクリル酸C1-C4アルキルの少なくとも8/10がアクリル酸エチルである、請求項6に記載の洗剤組成物。前記ポリマーが少なくとも8重量のアクリル酸の重合残基を含む、請求項7に記載の洗剤組成物。前記ポリマーが、少なくとも6個の炭素原子を有するアルキル基を有するモノマーの重合残基を3重量以下しか含まない、請求項8に記載の洗剤組成物。前記ポリマーが少なくとも10重量のアクリル酸の重合残基を含む、請求項9に記載の洗剤組成物。本発明により解決される課題は、アクリル系ポリマーを含む改良された洗剤組成物を提供することである。本発明は、a8~50重量の界面活性剤;並びにb0.05~4重量の少なくとも1種のポリマーを含む洗剤組成物であって、前記少なくとも1種のポリマーがi40~80重量のアクリル酸C1-C4アルキル、ここで、当該アクリル酸C1-C4アルキルの少なくとも4/10がアクリル酸エチルである;ii20~52重量のC3-C6カルボン酸モノマー;およびiii0~10重量の少なくとも10個の炭素原子を有するアルキル基を有するモノマーの重合残基を含む、洗剤組成物に関する。他に示されない限りは、全てのパーセンテージは重量パーセンテージ重量であり、全ての比率は重量比であり、並びに他に示されない限りは全ての温度は°C単位である。室温でなされる測定は20~25°Cでなされた。重量平均分子量Mwは、当該技術分野において知られている様に、加水分解されたポリマーについて、ポリアクリル酸標準を用いるゲル浸透クロマトグラフィーGPCによって測定される。GPCの技術はModernSizeExclusionChromatography,W.W.Yau,J.J.Kirkland,D.D.Bly;Wiley-Interscience,1979年およびAGuidetoMaterialsCharacterizationandChemicalAnalysis,J.P.Sibilia;VCH,1988年、第81~84ページに詳細に論じられている。本明細書において報告される分子量はダルトンの単位である。本明細書において使用される場合、用語メタアクリルはアクリルもしくはメタクリルをいう。C3-C6カルボン酸モノマーは1以上のカルボン酸基を有するモノエチレン性不飽和化合物、例えば、メタアクリル酸、マレイン酸、フマル酸、イタコン酸、マレイン酸無水物、クロトン酸などである。アルキル基は、直鎖もしくは分岐であり得る飽和ヒドロカルビル基である。アルアルキル基はアリール基で置換されたアルキル基である。アルアルキル基の例には、例えば、ベンジル、2-フェニルエチルおよび1-フェニルエチルが挙げられる。アルアルキルフェニル基は、1以上のアルアルキル置換基を有するフェニル基、例えば、2,4,6-トリス1-フェニルエチルフェニルである。好ましくは、ポリマーはアクリル系ポリマー、すなわち、少なくとも50重量、好ましくは少なくとも70重量、好ましくは少なくとも80重量、好ましくは少なくとも90重量、好ましくは少なくとも95重量、好ましくは少なくとも98重量のアクリル系モノマーの重合残基を有するポリマーである。アクリル系モノマーには、メタアクリル酸、およびそのC1-C22アルキルもしくはヒドロキシアルキルエステル、例えば、H2C=CRCO2CH2CH2OnCHR’CH2OmRのモノマー;クロトン酸、イタコン酸、フマル酸、マレイン酸、マレイン酸無水物、メタアクリルアミド、メタアクリロニトリル、並びにクロトン酸、イタコン酸、フマル酸もしくはマレイン酸のアルキルもしくはヒドロキシアルキルエステルが挙げられる。アクリル系ポリマーは他の重合モノマー残基、例えば、非イオン性メタアクリラートエステル、カチオン性モノマー、H2C=CRC6H4CCH32NHCO2CH2CH2OnCHR’CH2OmR、H2C=CRCOXCH2CH2OnCHR’CH2OmR、モノ不飽和ジカルボキシラート、ビニルエステル、ビニルアミド例えば、N-ビニルピロリドンなど、スルホン化アクリル系モノマー、ビニルスルホン酸、ハロゲン化ビニル、リン含有モノマー、複素環式モノマー、スチレンおよび置換スチレンを含むこともできる。好ましくは、ポリマーは5重量以下、好ましくは3重量以下、好ましくは2重量以下、好ましくは1重量以下しか硫黄-もしくはリン-含有モノマーを含まない。好ましくは、ポリマーは10,000~220,000、好ましくは10,000~190,000、好ましくは15,000~170,000、好ましくは20,000~100,000、好ましくは20,000~60,000の範囲の重量平均分子量Mwを有する。好ましくは、洗剤組成物は35~85重量の水を含む。好ましくは、洗剤組成物は少なくとも40重量、好ましくは少なくとも45重量、好ましくは少なくとも50重量、好ましくは少なくとも60重量の水を含む。好ましくは、洗剤組成物は70重量以下、好ましくは60重量以下、好ましくは50重量以下、好ましくは45重量以下、好ましくは40重量以下しか水を含まない。好ましくは、洗剤組成物は20°Cで液体もしくはゲルである。好ましくは、界面活性剤は、アニオン性および非イオン性界面活性剤から選択される少なくとも1種の界面活性剤を含む。好ましくは、非イオン性界面活性剤は少なくとも10個の炭素原子を有するアルキル基、並びに少なくとも5個の重合されたエチレンオキシドもしくはプロピレンオキシド残基を有する。好ましくは、アニオン性界面活性剤は、少なくとも10個の炭素原子を有するアルキル基およびアニオン性基好ましくはスルホナートおよびカルボキシラートから選択されるを有する。アニオン性界面活性剤はエチレンオキシドの重合残基を有することができ、および/または芳香環、例えば線状アルキルベンゼンスルホナートを有することができる。あるアニオン性界面活性剤は脂肪酸アルカリ金属塩である。好ましくは、洗剤組成物は少なくとも20重量、好ましくは少なくとも25重量、好ましくは少なくとも30重量、好ましくは少なくとも35重量、好ましくは少なくとも40重量の界面活性剤を含む。好ましくは、洗剤組成物は46重量以下、好ましくは42重量以下、好ましくは38重量以下、好ましくは34重量以下しか界面活性剤を含まない。好ましくは、洗剤組成物は少なくとも6重量、好ましくは少なくとも8重量、好ましくは少なくとも10重量、好ましくは少なくとも12重量、好ましくは少なくとも14重量の線状アルキルベンゼンスルホナートを含む。好ましくは、洗剤組成物は20重量以下、好ましくは18重量以下、好ましくは16重量以下しか線状アルキルベンゼンスルホナートを含まない。洗剤組成物は、洗剤の全重量に対するポリマー固形分基準で計算して0.05~4重量の少なくとも1種のポリマーを含む。好ましくは、洗剤組成物は、少なくとも0.2重量、好ましくは少なくとも0.3重量、好ましくは少なくとも0.4重量、好ましくは少なくとも0.5重量、好ましくは少なくとも0.6重量、好ましくは少なくとも0.8重量のポリマーを含む。好ましくは、洗剤組成物は3.5重量以下、好ましくは3重量以下、好ましくは2.5重量以下、好ましくは2重量以下、好ましくは1.5重量以下のポリマーを含む。1種より多いポリマーが存在する場合には、このポリマーの合計量は上記限度内である。洗剤組成物は5~30重量、好ましくは8~20重量の他の成分、例えば、溶媒例えば、プロピレングリコール、エタノール;典型的には4~8重量、香料、酵素、レオロジー調整剤、塩例えば、クエン酸ナトリウム、炭酸水素および/またはケイ酸水素ナトリウム/カリウム、並びに他のキレート剤、例えば、メチルグリシンN,N-二酢酸MGDA、グルタミン酸N,N-二酢酸GLDA、2-ヒドロキシエチルイミノ二酢酸HEIDAまたはその塩、例えば、ナトリウム塩も含むことができる。好ましくは、ポリマーは少なくとも42重量、好ましくは少なくとも44重量、好ましくは少なくとも46重量、好ましくは少なくとも48重量、好ましくは少なくとも50重量、好ましくは少なくとも52重量、好ましくは少なくとも55重量、好ましくは少なくとも60重量のアクリル酸C1-C4アルキルの重合残基を含む。好ましくは、ポリマーは78重量以下、好ましくは76重量以下、好ましくは74重量以下、好ましくは72重量以下、好ましくは70重量以下、好ましくは68重量以下のアクリル酸C1-C4アルキルの重合残基を含む。好ましくは、アクリル酸C1-C4アルキル残基はアクリル酸C2-C3アルキル残基、好ましくはアクリル酸エチルEAである。好ましくは、アクリル酸C1-C4アルキルの重量で少なくとも5/10、好ましくは少なくとも6/10、好ましくは少なくとも7/10、好ましくは少なくとも8/10、好ましくは少なくとも9/10はアクリル酸エチルであり;アクリル酸C1-C4アルキルの残部はアクリル酸n-ブチルBAおよび/またはアクリル酸メチルMAである。好ましくは、ポリマーはアクリル酸C1-C4アルキルではないメタアクリラートエステルの重合残基を15重量以下、好ましくは10重量以下、好ましくは7重量以下、好ましくは4重量以下しか含まない。好ましくは、ポリマーは少なくとも22重量、好ましくは少なくとも24重量、好ましくは少なくとも26重量、好ましくは少なくとも28重量、好ましくは少なくとも30重量、好ましくは少なくとも32重量のC3-C6カルボン酸モノマーの重合残基を含む。好ましくは、ポリマーは50重量以下、好ましくは48重量以下、好ましくは45重量以下、好ましくは40重量以下のC3-C6カルボン酸モノマーの重合残基を含む。好ましくは、C3-C6カルボン酸モノマーはC3-C4カルボン酸モノマーであり、好ましくはメタアクリル酸、好ましくはメタクリル酸MAAである。好ましくは、ポリマーは30重量以下、好ましくは28重量以下、好ましくは26重量以下のアクリル酸AAの重合残基を含む。好ましくは、ポリマーが少なくとも50重量のアクリル酸C1-C4アルキルの重合残基を含む場合には、このポリマーは少なくとも8重量のAAの重合残基、好ましくは少なくとも10重量のAAの重合残基、好ましくは少なくとも12重量のAAの重合残基、好ましくは少なくとも15重量のAAの重合残基も含む。好ましくは、ポリマーが少なくとも55重量のアクリル酸C1-C4アルキルの重合残基を含む場合には、このポリマーは少なくとも10重量のAAの重合残基、好ましくは少なくとも12重量のAAの重合残基、好ましくは少なくとも15重量のAAの重合残基、好ましくは少なくとも20重量のAAの重合残基も含む。好ましくは、ポリマーが少なくとも50重量のアクリル酸C1-C4アルキルの重合残基を含む場合には、このアクリル酸C1-C4アルキルの少なくとも7/10好ましくは少なくとも8/10はEAであり、このポリマーは少なくとも8重量のAAの重合残基、好ましくは少なくとも10重量のAAの重合残基、好ましくは少なくとも12重量のAAの重合残基、好ましくは少なくとも15重量のAAの重合残基も含む。好ましくは、ポリマーが40~60重量好ましくは42~55重量のアクリル酸C1-C4アルキルの重合残基を含む場合には、このポリマーは28重量以下のAAの重合残基、好ましくは25重量以下のAAの重合残基、好ましくは22重量以下のAAの重合残基、好ましくは19重量以下のAAの重合残基、好ましくは15重量以下のAAの重合残基も含む。好ましくは、ポリマーは、少なくとも10個の炭素原子を有するアルキル基を有するモノマーの重合残基を8重量以下、好ましくは6重量以下、好ましくは3重量以下、好ましくは1重量以下しか含まない。好ましくは、ポリマーは、少なくとも8個の炭素原子を有するアルキル基、好ましくは少なくとも6個の炭素原子を有するアルキル基、好ましくは少なくとも4個の炭素原子を有するアルキル基を有するモノマーの重合残基を7重量以下、好ましくは5重量以下、好ましくは3重量以下、好ましくは1重量以下しか含まない。このようなモノマーの例はメタアクリル酸アルキルおよび以下の構造のモノマーである:H2C=CRCOXCH2CH2OnCHR’CH2OmRまたは、H2C=CRC6H4CCH32NHCO2CH2CH2OnCHR’CH2OmR;式中、XはOもしくはNHであり、RはHもしくはCH3であり、R’はC1-C2アルキルであり;RはC8-C22アルキル、C8-C16アルキルフェニル、もしくはC13-C36アルアルキルフェニルであり;nは平均数で6~100であり、mは平均数で0~50であり、ただしn≧mかつmnは6~100である。好ましいメタアクリル酸C10-C22アルキルはメタアクリル酸C10-C18アルキル、好ましくはメタアクリル酸C12-C18アルキルである。典型的には、構造:H2C=CRCOXCH2CH2OnCHR’CH2OmRを有するモノマーにおいては、XはOであり;RはC8-C22アルキル、同様にC10-C22アルキル、同様にC12-C20アルキルであり;nは15~30であり、かつmは0~5であり;同様にnは18~25であり、かつmは0~3であり;同様にnは18~25であり、かつmは0~2であり;並びにR’およびRはメチルである。好ましくは、ポリマーはアクリル系モノマーではないモノマーの重合残基を10重量以下、好ましくは7重量以下、好ましくは5重量以下、好ましくは2重量以下しか含まない。ポリマーは架橋ポリマーであることができ、すなわち、架橋剤、例えば、2以上の非共役エチレン性不飽和基を有するモノマーが重合中にコポリマー成分と共に含まれる。このようなモノマーの好ましい例には、例えば、ジもしくはトリアリルエーテル、およびジオールもしくはポリオールのジもしくはトリ-メタアクリリルエステル例えば、トリメチロールプロパンジアリルエーテル、エチレングリコールジメタクリラート、ジ-もしくはトリ-酸のジもしくはトリ-アリルエステル、メタアクリル酸アリル、ジビニルスルホン、トリアリルホスファート、ジビニル芳香族例えば、ジビニルベンゼンが挙げられる。好ましくは、ポリマー中に重合された架橋剤残基の量は0.3重量以下、好ましくは0.2重量以下、好ましくは0.1重量以下、好ましくは0.05重量以下、好ましくは0.02重量以下、好ましくは0.01重量以下である。好ましくは、ポリマーは、水性媒体中に分散された離散粒子としてポリマーを含む水性組成物として提供される。この水性分散物においては、ポリマー粒子の平均粒子直径は典型的には、20~1,000nmの範囲内、好ましくは50~500nmの範囲内、より好ましくは75~350nmの範囲内である。本明細書において粒子サイズはニューヨーク州ホルツビルのブルックハーベンインスツルメンツコーポレーションによって製造されたブルックハーベンモデルBI-90粒子サイズ測定装置を用いて決定される有効直径として報告されるものである。水性分散物中のポリマー粒子の量は、典型的には、水性分散物の重量を基準にして15~60重量、好ましくは20~50重量の範囲内である。好ましくは、液体洗濯洗剤組成物のpHは7~11、好ましくは8~10、好ましくは8~9.5の範囲に調節される。配合物のpHを調節するのに好適な塩基には、無機塩基、例えば、水酸化ナトリウムおよび水酸化カリウム;水酸化アンモニウム;並びに有機塩基、例えば、モノ-、ジ-もしくはトリ-エタノールアミンが挙げられる。塩基の混合物が使用されうる。水性媒体のpHを調節するのに好適な酸には、無機酸、例えば、塩酸、リン酸および硫酸;並びに有機酸、例えば、酢酸が挙げられる。酸の混合物が使用されうる。本発明の方法に使用するのに好適な重合技術には、乳化重合および溶液重合、好ましくは乳化重合が挙げられる。水性乳化重合プロセスは典型的には、水性反応混合物中で行われ、この水性反応混合物は、水性反応媒体中に少なくとも1種のモノマー、および様々な合成アジュバント、例えば、フリーラジカル源、緩衝剤、および還元剤を含む。好ましくは、分子量を制限するために、連鎖移動剤、好ましくはメルカプタン、好ましくはC8-C12アルキルメルカプタンが使用される。水性反応媒体は水性反応混合物の連続流体相であり、かつ水性反応媒体の重量を基準にして50重量を超える水および場合によっては1種以上の水混和性溶媒を含む。好適な水混和性溶媒には、メタノール、エタノール、プロパノール、アセトン、エチレングリコールエチルエーテル、プロピレングリコールプロピルエーテルおよびジアセトンアルコールが挙げられる。好ましくは、水性反応媒体は、水性反応媒体の重量を基準にして90重量を超える水、より好ましくは95重量を超える水を含む。最も好ましいのは、水性反応媒体の重量を基準にして98~100重量の水を含む水性反応媒体である。ここで言及されるアクリル系モノマーには、アクリル酸AA、メタクリル酸MAA、アクリル酸エチルEA、アクリル酸n-ブチルBA、アクリル酸メチルMA、メタクリル酸ラウリルLMA、MA-23ラウリルアルコールの23モルエトキシ化物のメタクリラートエステルが挙げられる。n-ドデシルメルカプタンnDDMが多くの場合連鎖移動剤として使用される。各モノマーの量は全モノマーnDDMを含まない量のパーセントとして計算され、nDDMの量も全モノマーのパーセントとして示され、すなわち、モノマーパーセンテージはnDDM抜きで合計100になる。Witco90フレーク=アニオン性ドデシルベンゼンスルホン酸ナトリウム線状アルキルベンゼンスルホン酸塩、90活性;NEODOL25-7アルコールエトキシラート=アルコール1分子あたり平均約7モルのエチレンオキシドを有する非イオン性C12-C15アルコール100活性;WITCOLATELES-60C=アニオン性C12-C143モルEO硫酸ナトリウム、60活性;EMPICOLESB70=アニオン性C12-C142モルEO硫酸ナトリウム、70活性;ACUSOL820=疎水性に改質されたアルカリ可溶性アクリル系ポリマーエマルションHASE、これはアルカリを添加することによりpHが7を超えるまで中和される場合に、すぐに増粘する;PRIFAC7908はCrodaCoatingsPolymersによる。再沈着防止試験に使用される配合物再沈着防止洗濯試験に使用される10.5界面活性剤配合物。最終配合物のpHを8.8に調節した。再沈着防止洗濯試験に使用される26.0界面活性剤配合物。最終配合物のpHを8.8に調節した。再沈着防止洗濯試験のための37.4界面活性剤/石けん配合物。最終配合物のpHを8.5に調節した。再沈着防止洗濯試験のためのレオロジー調整剤を伴う35.6界面活性剤/石けん配合物。SXSは固体粉体であった。再沈着防止洗濯結果実験571当初洗濯条件:1リットルの合計水体積。1.0グラムの37.4界面活性剤添加1.0グラム/リットル、1.0グラムの1活性ポリマー溶液添加10ppm濃度、20°C洗濯条件、300ppm合計水硬度2/1、Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズ;courtesyScientificServicesおよび2.5グラムの25ビッグオーククレイスラリーを添加ビックオーククレイはペンシルベニアで局所的に認められる橙色で高含量鉄クレイである。全ての布はこの実験の前にPUREXFREECLEAR洗剤ベース中で3回洗浄することによりストリップされた。合計16サイクル後の白色度-WIE313ハンターLab比色計からの4つの値の平均:C-52.2EA/47.8MAAw/2nDDM、33,360Mw、5,800Mn;I-50EA/50MAAw/3.0nDDM、24,506Mw、4,450Mn;J-65EA/35MAAw/3.0nDDM、22,897Mw、4,124Mn;K-28.3EA/28.3BA/43.3MAAw/3.0nDDM、21,929Mw、4,001Mn;比較AA-100AA、7,500Mw、2,297Mn比較。レオロジー調整剤ACUSOL820を伴う35.6界面活性剤配合物実験574当初洗濯条件:1リットルの合計水体積。1.0グラムの35.6界面活性剤添加1.0グラム/リットル、1.0グラムの1活性ポリマー溶液添加10ppm濃度、20°C洗濯条件、300ppm合計水硬度2/1、Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。合計3サイクル後の白色度-WIE313ハンターLab比色計からの4つの値の平均:C-52.2EA/47.8MAAw/2nDDM、33,360Mw;E-28.3EA/28.3BA/43.3MAAw/1.25nDDM、54,472Mw;F-50EA/50MAAw/1.5nDDM、51,080Mw。G-65EA/35MAAw/1.3nDDM、56,101Mw。レオロジー調整剤ACUSOL820を伴う35.6界面活性剤配合物実験575当初洗濯条件:1リットルの合計水体積。1.0グラムの35.6界面活性剤添加1.0グラム/リットル、1.0グラムの1活性ポリマー溶液添加10ppm濃度、20°C洗濯条件、300ppm合計水硬度2/1Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。合計3サイクル後の白色度-WIE313ハンターLab比色計からの4つの値の平均:サンプル組成:B-28.3EA/28.3BA/43.3MAAw/2nDDM、35,152Mw;C-52.2EA/47.8MAAw/2nDDM、33,360Mw;D-65EA/35MAAw/2nDDM、31,771Mw。H-40EA/50MAA/10LMAw/2nDDM、103,790Mw。レオロジー調整剤ACUSOL820を伴う35.6界面活性剤配合物実験576当初洗濯条件:1リットルの合計水体積。1.0グラムの35.6界面活性剤添加1.0グラム/リットル、1.0グラムの1活性ポリマー溶液添加10ppm濃度、20°C洗濯条件、300ppm合計水硬度2/1Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。合計3サイクル後の白色度-WIE313ハンターLab比色計からの4つの値の平均:I-50EA/50MAAw/3.0nDDM、24,506Mw;J-65EA/35MAAw/3.0nDDM、22,897Mw;比較A-80AA/20EA、21,000Mw比較。比較B-90AA/10EA、18,929Mw比較。実験577当初洗濯条件:1リットルの合計水体積。1.0グラムの35.6界面活性剤添加1.0グラム/リットル、1.0グラムの1活性ポリマー溶液添加10ppm濃度、20°C洗濯条件、300ppm合計水硬度2/1Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。合計2サイクル後の白色度-WIE313ハンターLab比色計からの4つの値の平均:C-52.2EA/47.8MAAw/2nDDM、33,360Mw;I-50EA/50MAAw/3.0nDDM、24,506Mw;J-65EA/35MAAw/3.0nDDM、22,897Mw;K-28.3EA/28.3BA/43.3MAAw/3.0nDDM、21,929Mw。レオロジー調整剤ACUSOL820を伴う35.6界面活性剤配合物実験578当初洗濯条件:1リットルの合計水体積。1.0グラムの35.6界面活性剤添加1.0グラム/リットル、1.0グラムの1活性ポリマー溶液添加10ppm濃度、20°C洗濯条件、300ppm合計水硬度2/1Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。合計2サイクル後の白色度-WIE313ハンターLab比色計からの4つの値の平均:B-28.3EA/28.3BA/43.3MAAw/2nDDM、35,152Mw;C-52.2EA/47.8MAAw/2nDDM、33,360Mw;D-65EA/35MAAw/2nDDM、31,771Mw。H-40EA/50MAA/10LMAw/2nDDM、103,790Mw。実験5791ポリマー固形分を伴う10.0界面活性剤配合物についての配合物安定性実験。最終配合物はpH8.5に等しい。配合物安定性試験に使用された10界面活性剤配合物配合物のpHは10NaOHで8.5に調節された。注:当初の観察は、上記16サンプルは黄色の色合いを伴って透明および安定に見えることを示す。表に記載される条件での2週間後の安定性データ安定=沈殿もしくは不均一性なく観察される単一の透明相。相分離:容器の底に第2の液相が観察され、これは成分間の相不適合性を示す。表に記載される条件での4週間後の安定性データ安定=沈殿もしくは不均一性なく観察される単一の透明相。相分離:容器の底に第2の液相が観察され、これは成分間の相不適合性を示す。NTU=HFインスツルメンツモデルDRt100で測定されるネフェロメトリック濁度単位NephelometricTurbidityUnits。サンプルキー:B-28.3EA/28.3BA/43.3MAAw/2nDDM、35,152Mw;C-52.2EA/47.8MAAw/2nDDM、33,360Mw;D-65EA/35MAAw/2nDDM、31,771Mw;E-28.3EA/28.3BA/43.3MAAw/1.25nDDM、54,472Mw;F-50EA/50MAAw/1.5nDDM、51,080Mw;G-65EA/35MAAw/1.3nDDM、56,101Mw。H-40EA/50MAA/10LMAw/2nDDM、103,790Mw;I-50EA/50MAAw/3.0nDDM、24,506Mw;J-65EA/35MAAw/3.0nDDM、22,897Mw。K-28.3EA/28.3BA/43.3MAAw/3nDDM、21,929Mw;比較A-80AA/20EA、21,000Mw;比較B-90AA/10EA、18,929Mw;比較C-80AA/20EA、25,372Mw;比較D-90AA/10EA、27,935Mw。実験5801ポリマー固形分を伴う24.7界面活性剤配合物についての配合物安定性実験。最終配合物はpH8.5に等しい。注:当初の観察は、サンプル1、および3~12がわずかな黄色の色合いを伴って透明および安定であることを示す。サンプル2は最初は曇っていたが、24時間以内に透明になった。サンプル13~16はわずかに曇っている。配合物安定性試験に使用された24.7界面活性剤配合物配合物のpHは10NaOHで8.5に調節された。表に記載される条件での2週間後の安定性データ安定=沈殿もしくは不均一性なく観察される単一の透明相。相分離:容器の底に第2の液相が観察され、これは成分間の相不適合性を示す。表に記載される条件での4週間後の安定性データ安定=沈殿もしくは不均一性なく観察される単一の透明相。相分離:容器の底に第2の液相が観察され、これは成分間のいくつかの相不適合性を示す。N/A=適用不可能サンプルキー:B-28.3EA/28.3BA/43.3MAAw/2nDDM、35,152Mw;C-52.2EA/47.8MAAw/2nDDM、33,360Mw;D-65EA/35MAAw/2nDDM、31,771Mw;E-28.3EA/28.3BA/43.3MAAw/1.25nDDM、54,472Mw;F-50EA/50MAAw/1.5nDDM、51,080Mw;G-65EA/35MAAw/1.3nDDM、56,101Mw;H-40EA/50MAA/10LMAw/2nDDM、103,790Mw;I-50EA/50MAAw/3.0nDDM、24,506Mw;J-65EA/35MAAw/3.0nDDM、22,897Mw。K-28.3EA/28.3BA/43.3MAAw/3nDDM、21,929Mw;比較A-80AA/20EA、21,000Mw;比較B-90AA/10EA、18,929Mw;比較C-80AA/20EA、25,372Mw;比較D-90AA/10EA、27,935Mw。実験581配合物安定性試験のためのレオロジー調整剤を伴う32.3界面活性剤/石けん配合物。配合物のpHは10NaOHで8.5に調節された。1ポリマー固形分を伴う32.3界面活性剤脂肪石けん配合物についての配合物安定性実験。最終配合物はpH8.5に等しい。注:当初の観察は、サンプル1、および3~12が実験0579および0580よりも強い黄色であって、透明および安定であることを示す。サンプル2、および13~16は非常に曇っている。表に記載される条件での2週間後の安定性データ安定=沈殿もしくは不均一性なく観察される単一の透明相。相分離:容器の底に第2の液相が観察され、これは成分間のいくつかの相不適合性を示す。表に記載される条件での4週間後の安定性データ安定=沈殿もしくは不均一性なく観察される単一の透明相。相分離:容器の底に第2の液相が観察され、これは成分間のいくつかの相不適合性を示す。サンプルキー:B-28.3EA/28.3BA/43.3MAAw/2nDDM、35,152Mw;C-52.2EA/47.8MAAw/2nDDM、33,360Mw;D-65EA/35MAAw/2nDDM、31,771Mw;E-28.3EA/28.3BA/43.3MAAw/1.25nDDM、54,472Mw;F-50EA/50MAAw/1.5nDDM、51,080Mw;G-65EA/35MAAw/1.3nDDM、56,101Mw。H-40EA/50MAA/10LMAw/2nDDM、103,790Mw;I-50EA/50MAAw/3.0nDDM、24,506Mw;J-65EA/35MAAw/3.0nDDM、22,897Mw。K-28.3EA/28.3BA/43.3MAAw/3nDDM、21,929Mw;比較A-80AA/20EA、21,000Mw;比較B-90AA/10EA、18,929Mw;比較C-80AA/20EA、25,372Mw;比較D-90AA/10EA、27,935Mw。実験588合計2サイクル後の白色度-WIE313ハンターLab比色計からの4つの値の平均:当初洗濯条件:1リットルの合計水体積。1.0グラムの10.5界面活性剤添加1.0グラム/リットル、1.0グラムの1活性ポリマー溶液添加10ppm濃度、20°C洗濯条件、300ppm合計水硬度2/1Ca2/Mg2、USTestingTergotometer、12分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。注:以下の結果はハンターLab比色計からから得られた。サンプル組成:B-28.3EA/28.3BA/43.3MAAw/2nDDM、35,152Mw;C-52.2EA/47.8MAAw/2nDDM、33,360Mw;D-65EA/35MAAw/2nDDM、31,771Mw;H-40EA/50MAA/10LMAw/2nDDM、103,790Mw。実験589当初洗濯条件:1リットルの合計水体積。1.0グラムの10.5界面活性剤添加1.0グラム/リットル、1.0グラムの1活性ポリマー溶液添加10ppm濃度、20°C洗濯条件、300ppm合計水硬度2/1Ca2/Mg2、USTestingTergotometer、12分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。合計2サイクル後の白色度-WIE313ハンターLab比色計からの4つの値の平均:サンプル組成:E-28.3EA/28.3BA/43.3MAAw/1.25nDDM、54,472Mw;F-52.2EA/47.8MAAw/1.5nDDM、51,080Mw;G-65EA/35MAAw/1.3nDDM、56,101Mw;A-45EA/10MA-23/45MAA/w/1nDDM、65,873Mw。実験590B白色度-WIE313ハンターLab比色計からの4つの値の平均、合計10サイクル:当初洗濯条件:1リットルの合計水体積。1.0グラムの26.0界面活性剤添加1.0グラム/リットル、1.0グラムの1活性ポリマー溶液添加10ppm濃度、20°C洗濯条件、300ppm合計水硬度2/1Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。サンプル組成:C-52.2EA/47.8MAAw/2nDDM、33,360Mw;E-28.3EA/28.3BA/43.3MAAw/1.25nDDM、54,472Mw;F-52.2EA/47.8MAAw/1.5nDDM、51,080Mw;G-65EA/35MAAw/1.3nDDM、56,101Mw。実験592合計8サイクル後の白色度-WIE313ハンターLab比色計からの4つの値の平均:当初洗濯条件:1リットルの合計水体積。1.0グラムの26.0界面活性剤添加1.0グラム/リットル、1.0グラムの1活性ポリマー溶液添加10ppm濃度、20°C洗濯条件、300ppm合計水硬度2/1Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。サンプル組成:C-52.2EA/47.8MAAw/2nDDM、33,360Mw;O-52.2EA/47.8MAAw/3nDDM、24,506Mw;J-65EA/35MAAw/3.0nDDM、22,897Mw。K-28.3EA/28.3BA/43.3MAAw/3.0nDDM、21,929Mw。実験598当初洗濯条件:1リットルの合計水体積。1.0グラムの10.5界面活性剤添加1.0グラム/リットル、1.0グラムの1活性ポリマー溶液添加10ppm濃度、20°C洗濯条件、300ppm合計水硬度2/1Ca2/Mg2、USTestingTergotometer、12分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。合計3サイクル後の白色度-WIE313ハンターLab比色計からの4つの値の平均:C-52.2EA/47.8MAAw/2nDDM、33,360Mw;D-65EA/35MAAw/2nDDM、31,771Mw;Q-26.1EA/26.1BA/47.8MAAw/2nDDM、33,422Mw。比較E-52.2BA/47.8MAAw/2nDDM、31,852Mw。実験599白色度-WIE313ハンターLab比色計からの4つの値の平均、合計10サイクル:当初洗濯条件:1リットルの合計水体積。1.0グラムの26.0界面活性剤添加1.0グラム/リットル、1.0グラムの1活性ポリマー溶液添加10ppm濃度、20°C洗濯条件、300ppm合計水硬度2/1Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。サンプル組成:C-52.2EA/47.8MAAw/2nDDM、33,360Mw;D-65EA/35MAAw/2nDDM、31,771Mw;Q-26.1EA/26.1BA/47.8MAAw/2nDDM、33,422Mw。比較E-52.2BA/47.8MAAw/2nDDM、31,852Mw。実験604白色度-WIE313ハンターLab比色計からの4つの値の平均、合計10サイクル:当初洗濯条件:1リットルの合計水体積。1.0グラムの26.0界面活性剤添加1.0グラム/リットル、1.0グラムの1活性ポリマー溶液添加10ppm濃度、20°C洗濯条件、300ppm合計水硬度2/1Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。サンプル組成:F-52.2EA/47.8MAAw/1.5nDDM、51,080Mw;G-65EA/35MAAw/1.3nDDM、56,101Mw;R-26.1EA/26.1BA/47.8MAAw/1.25nDDM、56,281Mw;比較F-52.2BA/47.8MAAw/1.25nDDM、53,286Mw。レオロジー調整剤ACUSOL820を伴う35.6界面活性剤配合物実験605当初洗濯条件:1リットルの合計水体積。1.0グラムの35.6界面活性剤添加1.0グラム/リットル、1.0グラムの1活性ポリマー溶液添加10ppm濃度、20°C洗濯条件、300ppm合計水硬度2/1、Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。合計2サイクル後の白色度-WIE313ハンターLab比色計からの4つの値の平均:F-52.2EA/47.8MAAw/1.5nDDM、51,080Mw;G-65EA/35MAAw/1.3nDDM、56,101Mw;R-26.1EA/26.1BA/47.8MAAw/1.25nDDM、56,281Mw;比較E-52.2BA/47.8MAAw/1.25nDDM、53,286Mw。レオロジー調整剤ACUSOL820を伴う35.6界面活性剤配合物実験606当初洗濯条件:1リットルの合計水体積。1.0グラムの35.6界面活性剤添加1.0グラム/リットル、1.0グラムの1活性ポリマー溶液添加10ppm濃度、20°C洗濯条件、300ppm合計水硬度2/1、Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。合計2サイクル後の白色度-WIE313ハンターLab比色計からの4つの値の平均:サンプル組成:O-52.2EA/47.8MAAw/3.0nDDM、24,506Mw;C-52.2EA/47.8MAAw/2nDDM、33,360Mw;F-52.2EA/47.8MAAw/1.5nDDM、51,080Mw;U-52.2EA/47.8MAAw/0.5nDDM、161,160Mw;T-52.2EA/47.8MAAw/nDDMなし、1,914,900Mw。レオロジー調整剤ACUSOL820を伴う35.6界面活性剤配合物実験607当初洗濯条件:1リットルの合計水体積。1.0グラムの35.6界面活性剤添加1.0グラム/リットル、1.0グラムの1活性ポリマー溶液添加10ppm濃度、20°C洗濯条件、300ppm合計水硬度2/1、Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。合計2サイクル後の白色度-WIE313ハンターLab比色計からの4つの値の平均:サンプル組成:J-65EA/35MAAw/3.0nDDM、22,897Mw;D-65EA/35MAAw/2nDDM、31,771Mw;G-65EA/35MAAw/1.3nDDM、56,101Mw;P-65EA/35MAAw/0.5nDDM、226,770Mw;L-65EA/35MAAw/nDDMなし、2,702,200Mw。レオロジー調整剤ACUSOL820を伴う35.6界面活性剤配合物実験608当初洗濯条件:1リットルの合計水体積。1.0グラムの35.6界面活性剤添加1.0グラム/リットル、1.0グラムの1活性ポリマー溶液添加10ppm濃度、20°C洗濯条件、300ppm合計水硬度2/1、Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。合計2サイクル後の白色度-WIE313ハンターLab比色計からの4つの値の平均:サンプル組成:D-65EA/35MAAw/2nDDM、31,771Mw;N-65EA/20MAA/15AAw/2nDDM、39,995Mw;M-45EA/35MAA/20MAw/2nDDM、37,808Mw。レオロジー調整剤ACUSOL820を伴う35.6界面活性剤配合物実験609当初洗濯条件:1リットルの合計水体積。1.0グラムの35.6界面活性剤添加1.0グラム/リットル、可変量のポリマー0.5グラム、1.0グラム、および2.0グラムの1活性ポリマー溶液添加5ppm、10ppm、および20ppm濃度、20°C洗濯条件、300ppm合計水硬度2/1、Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。合計3サイクル後の白色度-WIE313ハンターLab比色計からの4つの値の平均:サンプル組成:D-65EA/35MAAw/2nDDM、31,771Mw。レオロジー調整剤ACUSOL820を伴う35.6界面活性剤配合物実験610当初洗濯条件:1リットルの合計水体積。1.0グラムの35.6界面活性剤添加1.0グラム/リットル、可変量のポリマー0.5グラム、1.0グラム、および2.0グラムの1活性ポリマー溶液添加5ppm、10ppm、および20ppm濃度、20°C洗濯条件、300ppm合計水硬度2/1、Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。合計3サイクル後の白色度-WIE313ハンターLab比色計からの4つの値の平均:サンプル組成:C-52.2EA/47.8MAAw/2nDDM、33,360Mw。レオロジー調整剤ACUSOL820を伴う35.6界面活性剤配合物実験612当初洗濯条件:1リットルの合計水体積。1.0グラムの35.6界面活性剤添加1.0グラム/リットル、可変量のポリマー0.5グラム、1.0グラム、および2.0グラムの1活性ポリマー溶液添加5ppm、10ppm、および20ppm濃度、20°C洗濯条件、300ppm合計水硬度2/1、Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。合計3サイクル後の白色度-WIE313ハンターLab比色計からの4つの値の平均:サンプル組成:S-58.6EA/41.4MAAw/2nDDM、31,610Mw。レオロジー調整剤ACUSOL820を伴う35.6界面活性剤配合物実験613当初洗濯条件:1リットルの合計水体積。1.0グラムの35.6界面活性剤添加1.0グラム/リットル、3.0グラムの1活性ポリマー溶液添加30ppm濃度、20°C洗濯条件、300ppm合計水硬度2/1、Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。合計9サイクル後の白色度-WIE313ハンターLab比色計からの4つの値の平均:サンプル組成:C-52.2EA/47.8MAAw/2nDDM、33,360Mw;D-65EA/35MAAw/2nDDM、31,771Mw;N-65EA/20MAA/15AAw/2nDDM、39,995Mw;S-58.6EA/41.4MAAw/2nDDM、31,610Mw。実験6141および3ポリマー固形分を伴う25.1界面活性剤配合物についての配合物安定性実験。最終配合物はpH8.8に等しい。1活性ポリマーを伴い配合物安定性試験に使用された25.1界面活性剤配合物配合物のpHは10NaOHで8.8に調節された。3活性ポリマーを伴い配合物安定性試験に使用された25.1界面活性剤配合物配合物のpHは10NaOHで8.8に調節された。1週間での配合物安定性の結果4週間での配合物安定性の結果C-52.2EA/47.8MAAw/2nDDM、33,360Mw;D-65EA/35MAAw/2nDDM、31,771Mw;N-65EA/20MAA/15AAw/2nDDM、39,995Mw。S-58.6EA/41.4MAAw/2nDDM、31,610Mw;M-45EA/35MAA/20MAw/2nDDM、37,808Mw;O-52.2EA/47.8MAAw/3nDDM、24,096Mw。Q-26.1EA/26.1BA/47.8MAAw/2nDDM、33,422Mw。T-52.2BA/47.8MAAw/2nDDM、31,852Mw。実験6151および3ポリマー固形分を伴う35.5界面活性剤/脂肪酸石けん配合物についての配合物安定性実験。最終配合物はpH8.8に等しい。1活性ポリマーを伴う35.5界面活性剤配合物のための配合3活性ポリマーを伴う35.5界面活性剤配合物のための配合1週間での配合物安定性の結果4週間での配合物安定性の結果C-52.2EA/47.8MAAw/2nDDM、33,360Mw;D-65EA/35MAAw/2nDDM、31,771Mw;N-65EA/20MAA/15AAw/2nDDM、39,995Mw;S-58.6EA/41.4MAAw/2nDDM、31,610Mw;M-45EA/35MAA/20MAw/2nDDM、37,808Mw;O-52.2EA/47.8MAAw/3nDDM、24,096Mw;Q-26.1EA/26.1BA/47.8MAAw/2nDDM、33,422Mw。T-52.2BA/47.8MAAw/2nDDM、31,852Mw。実験6234.18活性ポリマー固形分を伴う45.03界面活性剤配合物についての配合物安定性実験。最終配合物はpH8.8に等しい。1および3週間での配合物安定性の結果実験625レオロジー調整剤ACUSOL820を伴う35.0界面活性剤配合物当初洗濯条件:1リットルの合計水体積。1.0グラムの35.6界面活性剤添加1.0グラム/リットル、1グラムポリマーの1活性ポリマー溶液添加10ppm濃度、20°C洗濯条件、300ppm合計水硬度2/1、Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。合計3サイクル後の白色度-WIE313ハンターLab比色計からの4つの値の平均:サンプル組成:D-65EA/35MAAw/2nDDM、31,771Mw;V-75EA/25MAAw/2nDDM、37,403Mw;W-58EA/15AA/27MAAw/2nDDM、37,878Mw。X-40EA/60MAAw/2nDDM、52,545Mw。実験626レオロジー調整剤ACUSOL820を伴う35.0界面活性剤配合物当初洗濯条件:1リットルの合計水体積。1.0グラムの35.6界面活性剤添加1.0グラム/リットル、1グラムポリマーの1活性ポリマー溶液添加10ppm濃度、20°C洗濯条件、300ppm合計水硬度2/1、Ca2/Mg2、USTestingTergotometer、60分間洗浄、3分間すすぎ冷水道水、回転式乾燥機で乾燥、2枚の8.9×11.4cmの綿、2枚の8.9×11.4cmのPE/綿、2枚の8.9×11.4cmのポリエステル、および2枚の8.9×11.4cmの綿インターロック全てテストファブリックスから。各洗浄の開始時に2.5グラムのダスト皮脂エマルションコーテシーサイエンティフィックサービシーズおよび2.5グラムの25ビッグオーククレイスラリーを添加。全ての布はこの実験の前にPUREXFREECLEAR洗剤ベース中で3回洗浄することによりストリップされた。合計3サイクル後の白色度-WIE313ハンターLab比色計からの4つの値の平均:サンプル組成:D-65EA/35MAAw/2nDDM、31,771Mw;比較C-80AA/20EA25,372Mw;W-58EA/15AA/27MAAw/2nDDM、37,878Mw。Y-75EA/25AAw/2nDDM、41,450Mw。"